(57)【特許請求の範囲】
【請求項１】
オーステナイト系ステンレス鋼線であって、質量％で、
Ｃ：０．０３〜０．１８、
Ｎ：Ｃの２〜４倍（但し、上限０．３％以下）、
Ｓｉ：１．５以下、
Ｍｎ：２．０以下、
Ｎｉ：８〜１５、
Ｃｒ：１５〜２５、
Ｍｏ：０．２０〜３．０及び
Ｃｕ：０．２を超え１．０未満を含み、かつ、残部がＦｅ及び不可避不純物で構成され、
０．２％耐力（σ0.2）が１２００〜１８００ＭＰａ、絞り値（Ｒ0）が５５〜７５％、しかも該鋼線の軸心を通りかつ該鋼線の横断面面積を１／２とする軸芯面で分離された分離片の曲率半径ρに基づいて下記式（１）で求められる内部応力（σi）が、０±４００ＭＰａの範囲であり、
前記Ｃｕは、下式（２）で表されるＡ値が３５．０以下であることを特徴とする耐水素脆性に優れた高強度ステンレス鋼線。
内部応力（σi）＝｛Ｅ／（１−Ｖ2）｝×｛０．２８８ｄ／ρ｝    …（１）
但し、Ｅ：該ステンレス鋼線の縦弾性係数（ＭＰａ）
Ｖ：該ステンレス鋼線のポアソン比
ρ：曲率半径（ｍｍ）
ｄ：線径（ｍｍ）
Ａ＝｛６．２Ｎｉ+２．１Ｃｒ＋３．２Ｍｎ＋９．３Ｍｏ＋５０（Ｃ+Ｎ）｝／１４．３Ｃｕ  …（２）
【請求項２】
更に質量％で、Ｎｂ：０．０５〜２．５、Ｔｉ：０．０５〜１．８、Ｂ：０．０５〜０．２０のうち少なくとも１種を含有する請求項１に記載の耐水素脆性に優れた高強度ステンレス鋼線。
【請求項３】
前記Ｃ＋Ｎが０．２３〜０．４０質量％である請求項１又は２に記載の耐水素脆性に優れた高強度ステンレス鋼線。
【請求項４】
前記内部応力σiと、０．２％耐力σ0.2の平方根との比（σi／√σ0.2）が５以下である請求項３記載の耐水素脆性に優れた高強度ステンレス鋼線。    
【請求項５】
前記鋼線中のＨ量が１０ＰＰＭ以下である請求項３又は４に記載の耐水素脆性に優れた高強度ステンレス鋼線。
【請求項６】
前記鋼線中の炭化物及び窒化物の合計量が０．１０質量％以下である請求項３乃至５のいずれかに記載の耐水素脆性に優れた高強度ステンレス鋼線。
【請求項７】
３０ＭＰａの高圧水素環境下で温度２００℃×２５０時間水素チャージした前記ステンレス鋼線の絞り値（Ｒ1）と、水素チャージ前の前記絞り値（Ｒ０）とを用いて下式で表される絞り変化率が１０％以下である請求項１乃至６のいずれかに記載の耐水素脆性に優れた高強度ステンレス鋼線。
絞り変化率（％）＝｛１−（Ｒ1／Ｒ0）｝×１００
【請求項８】
最終の冷間伸線加工率（％）と前記Ｃｕの含有量（質量％）とは、次式の関係を満足する請求項１乃至７のいずれかに記載の耐水素脆性に優れた高強度ステンレス鋼線。
４０≦冷間伸線加工率(%)／２√（Ｃｕの含有量）≦８５
【請求項９】
請求項１〜８のいずれかに記載の高強度ステンレス鋼線を塑性加工で所定形状に成形したことを特徴とする耐水素脆性に優れたステンレス鋼成形品。
【発明の詳細な説明】
【技術分野】
【０００１】
本発明は、例えば、３０ＭＰａ以上の高圧状態の水素環境下での使用に際しても機械的特性及び水素脆化を抑制でき、例えばシャフト、ピン、ばね又はロープ等の金属製部材に好適に利用しうる耐水素脆性に優れた高強度ステンレス鋼線及びそれを用いたステンレス鋼成形品に関する。
【背景技術】
【０００２】
近年、地球温暖化対策やエネルギー政策の一環として、これまでの石油系燃料に代わる新たな代替エネルギーとして水素ガスが注目され、一般家庭用や産業用乃至自動車用等、多方面に亘って燃料電池の応用、普及が図られている。このような取り組みは、産学官を巻き込こんで拡大の一途を辿っている。
【０００３】
燃料電池は、例えば水の電気分解で酸素と水素を発生する原理を逆に活用し、酸素と水素ガスを用いて発電するもので、例えば固体高分子型（ＰＥＦＣ）や固体電解質型（ＳＯＦＣ）など種々のシステムが検討され、実用化に向けて取り組みされている。また、システム内での燃料ガスのエネルギー効率を高めるべく、近年ではその供給圧力をより高めることが望まれ、例えば３０ＭＰａ以上といった高圧状態での使用が前提となりつつある。
【０００４】
また自動車業界においても、燃料電池自動車の普及を図るべく、現在、水素ガスステーションの設置拡大が計画されている。これらの水素ガスステーション等の供給設備には、ガス漏洩がなく安定して継続使用できる高品質かつ長寿命が要求される。従来、水素ガスステーション等の設備の貯槽、配管、継手、供給ホース又はカプラ等に組み込まれる例えばシャフト、ピン、ばね及びロープ等の金属部材については、機械的特性及び化学的特性に優れ、比較的材料欠陥の生じにくい例えばＳＵＳ３０４やＳＵＳ３１６等のオーステナイト系ステンレス鋼の採用が検討されてきた。
【０００５】
しかしながら、近年の研究では、上述のようなステンレス鋼においても、前述の高圧状態の水素環境下では、水素の影響を無視することができず、水素脆性による破壊発生を抑制する手段を講じる必要が出てきた。
【０００６】
従来、耐食性とばね特性に優れたばね用ステンレス鋼線として、例えば下記特許文献１が提案されている。この特許文献１では、重量比で、０．０７〜０．１０％Ｃ，０．４５〜０．７０％Ｓｉ，１．３〜１．５％Ｍｎ，１０．００〜１０．５０％Ｎｉ，１６．００〜１８．００％Ｃｒ，２．００〜３．００％Ｍｏ，０．１８〜０．３０％Ｎを含み、Ｃ＋Ｎが０．２６〜０．３５％とし、Ｎｉ当量が２５〜３０％で、加工率６０％以上で伸線加工してなることが記載されている。また、かかる組成のステンレス鋼線は、マルテンサイト量がＳＵＳ３１６と同様に少ないことも開示されている。
【０００７】
また下記特許文献２には、前記特許文献１のようなオーステナイト系ステンレス鋼の水素環境脆化を判定する判定指標として、前記Ｎｉ当量に相当する次式、Ｎｉ＋０．６５Ｃｒ＋０．９８Ｍｏ＋１．０５Ｍｎ＋０．３５Ｓｉの算式を用いることが記載されている。さらに、特許文献２の実施例には、その指標が２４〜３４％のオーステナイト系ステンレス鋼が推奨されることが記載されている。
【０００８】
更に、下記非特許文献１は、加工誘起マルテンサイト量が多いものほど水素脆化の程度が大きくなるとして、水素脆性と加工誘起マルテンサイト量との関係に着目している。
【０００９】
更に下記特許文献３には、耐水素脆性の用途を対象として、前記特許文献１と同様、質量％で、Ｃ：０．０１〜０．２５、Ｎ：０．０１〜０．２５、Ｍｎ：１．２〜２．５、Ｃｒ：１６〜２０、Ｎｉ：８．０〜１４．０、Ｓｉ：０．９〜２．０と、更にＭｏ：０．１〜３．０、Ｎｂ：０．１〜２．０、Ｔｉ：０．１〜２．０の少なくとも１種を含有し、かつ０．１５≦Ｃ＋Ｎ≦０．３５％で、線引き加工で誘起されるマルテンサイト相が３．３体積％以下で、その引張強さが１３００以上２０００Ｎ/mm2未満のばね用ステンレス鋼線が記載されている。
【先行技術文献】
【特許文献】
【００１０】
【特許文献１】特開平１１−１２６９５号公報
【特許文献２】特開２００５−９９５５号公報
【特許文献３】特開２００３−２２６９４０号公報
【非特許文献】
【００１１】
【非特許文献１】ＣＡＭＰ−ＩＳＩＪ  Ｖｏｌ．６−７３９／「オーステナイト系ステンレス鋼の水素脆性と金属組織的要因」）
【発明の概要】
【発明が解決しようとする課題】
【００１２】
ところで、特許文献１及び３に記載されているステンレス鋼線は、伸線加工等の引抜き加工による加工硬化によってその強度を高め、かつ、加工誘起マルテンサイトが低減されるものである。しかしながら、鋼線は、伸線加工時のダイス工具との直接接触によって、線の表面側と内部とでは程度・状態の異なる応力分布が発生する。例えば、図１にはこのような応力分布の一例を示す。図１に見られるように、鋼線ａの内部応力は、表面側から中心軸に向かって、引張方向から圧縮方向に変化した略放物線的な分布を示す。そして、一般的な冷間伸線加工によって得られたＳＵＳ３０４等の高強度ステンレス鋼線では、その内部応力は、例えば４５０〜６００ＭＰａ程度にも達するとされている。
【００１３】
したがって、冷間伸線加工で得られた従来のステンレス鋼線は、その内部には表面側では極めて大きな引張方向の応力が、また中心部分には圧縮方向の応力が各々併存する。また、鋼線の各部分には、内部応力差に起因する内部歪が作用しており、このような応力状態の鋼線に更に水素元素が存在すると、内部応力のバランスが崩れ、亀裂乃至割れなどの脆性破壊に至ることを発明者らは知見した。従って、単にステンレス鋼線のマルテンサイト量を規制するものは、耐水素脆性の向上についてさらなる改善の余地があるといわざるを得ない。
【００１４】
また、仮に、上述のような組織的欠陥が発生した場合、鋼線の基地マトリックス自体の靭性が小さいものでは、該欠陥が一気に拡張ないし伝播しやすくなり、より大きな欠陥に至りやすい。従って、ステンレス鋼線において、局所的欠陥の拡がりを抑えることも必要である。
【００１５】
以上のように、本発明者らは、耐水素脆性について、ステンレス鋼線が保有する内部応力が大きく影響することを見出し、より一段の耐水素脆性の向上を達成する方策について検討し、ここに本発明を成すに至った。
【００１６】
即ち、本発明の第一の目的は、加工性に優れ、強度及び疲労等の機械的特性とともに、高圧水素環境下で使用される際の水素に対する組織的欠陥の拡張・伝播を防ぎ、耐水素脆性に優れた高強度ステンレス鋼線を提供することにある。また、第二の目的は、高圧水素環境下で高強度かつ優れた疲労特性とともに、水素に対する組織的欠陥の発生を抑制し得る前記ステンレス鋼線を用いたステンレス鋼成形品を提供することにある。
【課題を解決するための手段】
【００１７】
本発明のうち請求項１記載の発明は、オーステナイト系ステンレス鋼線であって、質量％で、Ｃ：０．０３〜０．１８、Ｎ：Ｃの２〜４倍（但し、上限０．３％以下）、Ｓｉ：１．５以下、Ｍｎ：２．０以下、Ｎｉ：８〜１５、Ｃｒ：１５〜２５、Ｍｏ：０．２０〜３．０及びＣｕ：０．２を超え１．０未満を含み、かつ、残部がＦｅ及び不可避不純物で構成され、０．２％耐力（σ0.2）が１２００〜１８００ＭＰａ、絞り値（Ｒ0）が５５〜７５％、しかも該鋼線の軸心を通りかつ該鋼線の横断面面積を１／２とする軸芯面で分離された分離片の曲率半径ρに基づいて下記式（１）で求められる内部応力（σi）が、０±４００ＭＰａの範囲であり、前記Ｃｕは、下式（２）で表されるＡ値が３５．０以下であることを特徴とする。
内部応力（σi）＝｛Ｅ／（１−Ｖ2）｝×｛０．２８８ｄ／ρ｝    …（１）
但し、Ｅ：該ステンレス鋼線の縦弾性係数（ＭＰａ）
Ｖ：該ステンレス鋼線のポアソン比
ρ：曲率半径（ｍｍ）
ｄ：線径（ｍｍ）
Ａ＝｛６．２Ｎｉ+２．１Ｃｒ＋３．２Ｍｎ＋９．３Ｍｏ＋５０（Ｃ+Ｎ）｝／１４．３Ｃｕ  …（２）
【００１９】
また請求項２記載の発明は、更に質量％で、Ｎｂ：０．０５〜２．５、Ｔｉ：０．０５〜１．８、Ｂ：０．０５〜０．２０のうち少なくとも１種を含有する請求項１に記載の耐水素脆性に優れた高強度ステンレス鋼線である。
【００２０】
また請求項３記載の発明は、前記Ｃ＋Ｎが０．２３〜０．４０質量％である請求項１又は２に記載の耐水素脆性に優れた高強度ステンレス鋼線である。
【００２１】
また請求項４記載の発明は、前記内部応力σiと、０．２％耐力σ0.2の平方根との比（σi／√σ0.2）が５以下である請求項３記載の耐水素脆性に優れた高強度ステンレス鋼線である。
【００２２】
また請求項５記載の発明は、前記鋼線中のＨ量が１０ＰＰＭ以下である請求項３又は４に記載の耐水素脆性に優れた高強度ステンレス鋼線である。
【００２３】
また請求項６記載の発明は、前記鋼線中の炭化物及び窒化物の合計量が０．１０質量％以下である請求項３乃至５のいずれかに記載の耐水素脆性に優れた高強度ステンレス鋼線である。
【００２４】
また請求項７記載の発明は、３０ＭＰａの高圧水素環境下で温度２００℃×２５０時間水素チャージした前記ステンレス鋼線の絞り値（Ｒ1）と、水素チャージ前の前記絞り値（Ｒ０）との下式で表される絞り変化率が１０％以下である請求項１乃至６のいずれかに記載の耐水素脆性に優れた高強度ステンレス鋼線である。
絞り変化率（％）＝｛１−（Ｒ1／Ｒ0）｝×１００
【００２５】
また請求項８記載の発明は、最終冷間伸線加工率（％）と前記Ｃｕの含有量（質量％）とは、次式の関係を満足する請求項１乃至７のいずれかに記載の耐水素脆性に優れた高強度ステンレス鋼線である。
４０≦最終冷間伸線加工率(%)／２√（Ｃｕの含有量）≦８５
【００２６】
また請求項９記載の発明は、請求項１乃至８のいずれかに記載の高強度ステンレス鋼線を塑性加工で所定形状に成形したことを特徴とする耐水素脆性に優れたステンレス鋼成形品である。
【発明の効果】
【００２７】
本発明に係る高強度ステンレス鋼線は、その化学組成として、Ｍｏ及びＮ等を含むステンレス鋼に、更に０．２％を超えかつ１％未満のＣｕが添加される。これによって、伸線加工時における鋼線と加工ダイス面との接触抵抗を少なくし、鋼線の内部応力の発生を抑制する。合わせて、Ｃｕの添加により、オーステナイト相の安定化を図り、水素脆化の発生、伝播及び拡大を防ぐとともに、その加工性を向上することを可能にする。
【００２８】
即ち、本発明は、加工硬化率の大きいオーステナイト系ステンレス鋼線に、前記Ｃｕを特定量添加することにより、該鋼線自体の延性ないし靭性の向上という作用効果をもたらす。これにより、伸線ダイス面との接触抵抗が軽減して鋼線の内部応力を０±４００ＭＰａの範囲に軽減させる。これにより、結果的に前記耐水素脆性の向上をもたらすものである。
【００２９】
従って、本発明の前記ステンレス鋼線によれば、所定の冷間伸線加工によって、０．２％耐力が１２００〜１８００ＭＰａで、かつ、絞り値（Ｒ0）が５５〜７５％に調整された高強度特性を発揮することができる。また、鋼線内部の内部応力が前記範囲に調整されることで、水素脆性割れの発生・拡大が抑制でき、軽減される。
【００３０】
よって、本高強度ステンレス鋼線を利用して所定形状に曲げ加工、撚り加工等の塑性変形をして得られる例えばシャフト、ピン、ばね、ロープ等は、水素環境下の化学設備や燃料設備、機械設備等に組み込まれても、安定してその機械的強度を発揮できかつ寿命特性の向上を図ることができる。
【図面の簡単な説明】
【００３１】
【図１】ステンレス鋼線の内部応力の分布状態を示す応力分布図である。
【図２】（ａ）はステンレス鋼線の内部応力の測定方法を示す部分斜視図、（ｂ）はそのステンレス鋼線の断面図である。
【図３】絞り特性の変化を示す線図である。
【図４】ステンレス鋼線の引張断面の顕微鏡写真である。
【図５】疲労特性の変化を示す線図である。
【発明を実施するための形態】
【００３２】
以下、本発明の高強度ステンレス鋼線の好ましい一実施形態を図面とともに説明する。本実施形態の高強度ステンレス鋼線は、オーステナイト系ステンレス鋼線であって、質量％で、Ｃ：０．０３〜０．１８、Ｎ：Ｃの２〜４倍（但し、上限０．３％以下）、Ｓｉ：１．５以下、Ｍｎ：２．０以下、Ｎｉ：８〜１５、Ｃｒ：１５〜２５、Ｍｏ：０．２０〜３．０及びＣｕ：０．２を超え１．０未満を含み、かつ、残部がＦｅ及び不可避不純物で構成されるとともに、０．２％耐力（σ0.2）が１２００〜１８００ＭＰａ、絞り値（Ｒ0）が５５〜７５％、しかも該鋼線の軸心を通りかつ該鋼線の横断面面積を1／２とする軸芯面で分離された分離片の曲率半径で求められる内部応力（σi）が０±４００ＭＰａの範囲であることを特徴とする。
【００３３】
即ち、本発明のステンレス鋼線は、加工硬化率の大きいオーステナイト系ステンレス鋼線に、とりわけＣｕを特定量添加することにより、該鋼線自体の延性ないし靭性の向上という作用を発揮できる。これにより、鋼線は、伸線加工時のダイス面との接触抵抗が軽減し、その内部応力を上述のように０±４００ＭＰａの範囲、即ち、−４００〜４００ＭＰａの範囲まで顕著に軽減させて耐水素脆性の向上をもたらす。なお、前記マイナスは圧縮応力、プラスは引張応力を示す。
【００３４】
従って、本発明のステンレス鋼線によれば、上述の化学組成を有する合金に、所定の冷間伸線加工を施すことによって、０．２％耐力が１２００〜１８００ＭＰａで、かつ、絞り値（Ｒ0）が５５〜７５％という高強度特性を発揮できる。また、鋼線内部の内部応力が前記範囲に調整されることで、水素脆性割れの発生・拡大が抑制できかつ軽減されるものである。
【００３５】
本実施形態の高強度ステンレス鋼線の好ましい形態としては、例えば０．１〜１０mm程度の線径を持つ断面円形の長尺状の線材として形成される。また、前記ステンレス鋼線の断面形状は、円形以外にも、その横断面面積から換算される同等の換算直径を持つ例えば楕円形状、四角形状又は三角形状などの非円形のものであっても良い。そして、ステンレス鋼線は、通常、例えばリール又はコイル状に巻回されて用いられる。ただし、このような態様に限定されるものではない。
【００３６】
次に、本実施形態のステンレス鋼線の化学組成の限定理由について述べる。
【００３７】
［Ｃ：０．０３〜０．１８％］
Ｃは、オーステナイトの形成元素で、強度及び弾性特性を向上する。ここで、Ｃが０．０３％未満では、例えば、ばねやロープなど硬質系の用途には適さなくなる。一方、Ｃの量が０．１８％を超えると、結晶粒界に有害な炭化物が生成され、特性低下をもたらす。このような観点より、Ｃは、好ましくは、０．０５〜０．１０％の範囲とする。
【００３８】
［Ｓｉ：１．５％以下］
Ｓｉは、脱酸剤として添加され、その含有によって強度、弾性限及び耐酸化性が向上する。他方、Ｓｉを多量に添加すると、靭性が低下するので、多くても１．５％とし、好ましくは０．４〜１．０%、更に好ましくは０．５〜０．８％の範囲とする。
【００３９】
［Ｍｎ：２．０％以下］
Ｍｎは、Ｓｉと同様に精錬時の脱酸剤として使用されるが、オーステナイト系ステンレス鋼では、オーステナイト相（γ）の相安定性に寄与する。従って、Ｍｎは、高価なＮｉの使用を抑えるとともに、Ｎ元素の固溶限を高める働きをする。一方、Ｍｎは、耐食性、とりわけ耐酸化性を低下させるおそれがあることから、その上限を２．０％とし、より好ましくは１．０〜１．８％の範囲とする。
【００４０】
［Ｎｉ：８〜１５％］
Ｎｉは、オーステナイト系ステンレス鋼の基本元素の１つで、加工オーステナイト相の安定化を図る上で不可欠である。また、Ｎｉは、水素脆性との関係でＮｉ当量を高めてマルテンサイトの発生を抑えるとともに、耐食性及び溶解段階ではＮの固溶量を高める。このような観点より、Ｎｉは少なくとも８％以上必要であり、より好ましくは８．５％以上、さらに好ましくは９．５％以上とする。他方、Ｎｉは非常に高価で、かつ、その添加によって強度を低下させることが懸念されるため、その上限を１５％とするが、より好ましくは１２．０％以下、更に好ましくは１０．６％以下とするのが望ましい。
【００４１】
［Ｃｒ：１５〜２５％］
Ｃｒも前記Ｎｉと同様にステンレス鋼の基本元素で、例えば耐酸化性等の耐食性を向上させるが、機械的特性、例えば靭性や硬度を減少させやすいことから、その範囲を１５〜２５％とし、より好ましくは１６．０〜２０．０％の範囲とする。
【００４２】
［Ｍｏ：０．２〜３．０％］
Ｍｏは、オーステナイト中に置換固溶して耐食性を向上し、またＮとの共存によって疲労特性を向上する。一方、Ｍｏの多量の添加は、加工性を低下するおそれがあることから、その量は０．２％以上、より好ましくは０．５％以上とし、かつ、３．０％以下、より好ましくは２．５％以下とする。
【００４３】
［Ｎ：Ｃの２〜４倍（上限０．３％）］
Ｎは、Ｃと同様にオーステナイトの形成元素で、また侵入型でもあることから固溶によって強度向上を図ることができる。また他のＣｒやＭｎなどとの親和力もあって固溶限を高められる。このような作用を発揮させるために、Ｎは、Ｃの２〜４倍とする。他方、Ｎの多量の添加は加工性を害し、歩留まり及びコストに影響するので、その上限は０．３０％とし、より好ましくは０．１〜０．２５％とする。
【００４４】
とりわけ、侵入型元素であるＣとＮとの合計量を所定範囲に調整することで、伸線加工に伴う加工誘起マルテンサイトを抑制して、耐水素脆性を高めることができる。その為に好ましくは、Ｃ＋Ｎは、０．２３〜０．４０％、より好ましくは０．２５〜０．３０％の範囲であるのが特に望ましい。
【００４５】
［Ｃｕ：０．２％を超え１．０％未満］
Ｃｕは、オーステナイトの生成元素で、その効果はＮｉの２倍以上にも及ぶ。また、Ｃｕは、オーステナイト相を安定化して耐食性及び絞り特性を高め、加工性の向上を図ることができる。これは、冷間伸線加工時によって生じる内部応力を軽減させるのに役立つ。かかる作用を発揮させるためには、Ｃｕは不純物レベルを超える量、即ち、０．２％を超えて添加される必要があり、より好ましくは０．３％以上、さらに好ましくは０．５％以上とする。しかし、Ｃｕの多量の添加は、積層欠陥エネルギーを増加させ、また加工硬化率を減少させることにもつながる。従って、合金の安定な高強度化を図る観点より、Ｃｕの上限は１．０％未満とし、より好ましくは０．９５％以下、更に好ましくは０．９％以下とするのが望ましい。とりわけ、Ｃｕは、次式（１）によるＡ値が３５．０以下になるように添加されると、線材の伸線加工に伴う加工ダイスとの接触抵抗がより一層軽減され、内部応力をさらに抑制することができる。また、例えばばね等のように、繰り返し負荷応力が加わるばね特性の面から、好ましくは、Ａ値は１５．０〜３２．０であり、更に好ましくは２０．０〜３０．０とする。
Ａ＝｛６．２Ｎｉ+２．１Ｃｒ＋３．２Ｍｎ＋９．３Ｍｏ+５０（Ｃ+Ｎ）｝／１４．３Ｃｕ  …（１）
【００４６】
［任意元素］
本実施形態のステンレス鋼線には、上記必須元素に加え、更に任意元素として、質量％で、Ｎｂ：０．０５〜２．５、Ｔｉ：０．０５〜１．８、Ｂ：０．０５〜０．２０のうち少なくとも１種を含有することができる。Ｎｂ、Ｔｉ及びＢは、いずれもその添加によって機械的特性の向上、組織の安定化を図ることができる。また、水素元素がトラップに影響を及ぼさない程度の微細(例えば10Å以下)な化合物の形成による粒子分散効果によるクリープ強度の向上にも有効であるが、各上限を超える多量の添加は、これら特性を低下させ、水素脆性を招来させやすい。
【００４７】
［その他の元素］
上記に規定される構成元素を除く残部は、Ｆｅ及び不可避不純物からなる。不純物としては、例えばＰ：≦０．０３％、Ｓ：≦０．０１％、Ｏ：≦０．０２％及びＡｌ：≦０．０１％などが許容され得る。また、鋼線中のＨは、１０ＰＰＭ以下であるのが望ましい。Ｈは、これを過剰に含有するものではその使用過程中の加熱状態で拡散して脆化への影響をもたらすことから、その上限は１０ＰＰＭ以下にすることが好ましい。Ｈの含有量を抑えるために、水素低減を図る脱水素処理を予め行っておくことが望ましい。この脱水素処理は、該鋼線の最終加工前の例えば素材製造段階で、大気中、１５０〜３００℃の加熱温度で、５〜１５Ｈｒ程度のベーキング処理で行うことができる。
【００４８】
本実施形態のステンレス鋼線は、上記化学組成の鋼材を溶解して鋳造し、鍛造ないし熱間圧延によって所定の線材に加工された後、最終的にダイスやロールによる冷間引抜き加工によって仕上げ線径に加工硬化される。前記引抜き加工には、例えば、伸線加工又は圧延加工を包含する。特に伸線加工は、真円状のワイヤが強加工で形成できる。また、ばね用のステンレス鋼線の加工には、例えばストレート型冷間伸線機が好適に採用できる。
【００４９】
本発明のステンレス鋼線では、上で述べた通り、Ｃｕの特定量の添加によって延性及び靭性が高められ、伸線加工時のダイスとの接触が良好となって摩擦抵抗が大幅に低減される。このため、従来と同様の冷間引き抜き加工がなされても、大きな内部応力の発生を抑制できる。具体的には、内部応力を０±４００ＭＰａの範囲に抑えることができる。とりわけ、本発明に係わるステンレス鋼線の冷間引抜き加工では、その内部応力を０〜２５０ＭＰａ程度、より好ましくは０〜１８０ＭＰａ程度まで低減できる。
【００５０】
したがって、このように内部応力を低減したステンレス鋼線は、そのまま使用される場合の他、例えば、ばね成形加工を行ってばね成形品とし、更に時効熱処理が行われた場合にも、内部応力をより小さくできる。このため、使用製品における耐水素性が飛躍的に向上する。なお、ステンレス鋼線の内部応力が０±４００ＭＰａの範囲を超えるものでは、本発明による顕著な水素脆性の抑制効果が期待できなくなる。
【００５１】
前記内部応力は、鋼材の前記化学組成とともに、伸線加工時の加工条件によって更に抑えることができる。例えば、線材の表面にＣｕ又はＮｉなどの高潤滑皮膜を形成する方法、及び／又は、伸線加工での加工ダイスに、アプローチ角度が例えば１０°以下の低角度ダイスを用いる方法が挙げられる。さらに、伸線加工温度を５０〜１００℃程度に高めることや、加工速度等の加工条件が調整されても良い。更には、線材の最終の仕上げ加工段階で、千鳥状に配置した歪取りロールによる矯正工程を付与することも有効である。このように、本発明のステンレス鋼線は、必要に応じて、上述のような方法を１以上併用して製造されることにより、内部応力の軽減効果をさらに高めうる。
【００５２】
本明細書において、ステンレス鋼線の内部応力（σｉ）の測定は、図２（ａ）に示されるように、該ステンレス鋼線の軸心を通りかつ該鋼線の横断面面積を1／２とする軸芯面で分離された分離片の曲率半径横断面面積の１／２、即ち、半分をその軸線方向に沿って任意長さ（Ｌ）に亙って分離し、その分離前後における分離片の曲率半径（ρ）から算出されるスリット法に基づき、下式（２）から計算されるものとする。
内部応力（σi）＝｛Ｅ／（１−Ｖ2）｝×｛０．２８８ｄ／ρ｝    …（２）
但し、Ｅ：該ステンレス鋼線の縦弾性係数（ＭＰａ）
Ｖ：該ステンレス鋼線のポアソン比
ρ：曲率半径（ｍｍ）
ｄ：線径（ｍｍ）
【００５３】
なお、前記ステンレス鋼線の分離片は、横断面の半分を除却する除却処理を行うことによって得られる。また、この除却処理は、例えば、当該処理によって付加応力が生じないよう、十分に冷却しながら放電加工や研削・研磨加工などの機械的方法で行うことができる。本実施形態では、前記除却処理を放電加工によるワイヤーカットで行っている。この場合、図2（ｂ）に示されるように、カット用線材の太さｋだけ分離面（中心線）Ｚから位置をずらせてステンレス鋼線をカットすることで、測定用試料から、その横断面面積が１／２となる分離片１０Ａが得られる。すなわち、鋼線１０の軸芯１０Ｃを通りかつ該鋼線の横断面面積を1／２とする軸芯面Ｚで分離された分離片１０Ａの曲率半径ρを測定し、上式で該ステンレス鋼線の内部応力を算出できる。なお、前記カット用線材が例えば数十μm程度の微細さで、実質的に内部応力に影響しない程度の微細幅で切断される場合は別として、通常は、分離片１０Ａと分離された反対側の片１０Ｂは、当初の鋼線の横断面面積の1／２よりも小さい横断面積となるので、この片１０Ｂの曲率半径は採用しない。また、上記除却処理は、ワイヤーカット以外にも、分離片となるステンレス鋼線の１／２の外周面上にマニキュアを塗布して、その残部の露出面側をエッチング等の化学的方法で溶解除却することでも良く、さらには、機械的研削や研磨で連続的に除却することも前記分離片を得る一形態として採用し得る。
【００５４】
また、例えば該ステンレス鋼線がコイル状に巻回されたもののように、応力特性がその外周面上で異なる場合は、図2（ａ）に示されるように、その鋼線１０の巻取り軸線Ｘと直交する方向に鋼線１０を縦割りするものとする。また鋼線の横断面形状が、例えば楕円形状のような非円形の線材にあっては、その鋼線の横断面の中心を通る最大距離方向に分離させるものとする。なお、いずれの場合にも、分離片の長さ（Ｌ）は、線径ｄの１０倍以上、例えば線径２mmのワイヤでは少なくとも２０mm以上(例えば２０〜２００mm程度)とする。この場合、その長さを長くする程、曲率半径の測定精度を高めることができるが、正確な寸法での分離作業に高度の設備・技術が必要となる為、通常は１００ｍｍ以下で行うこともできる。また、その分離面の表面状態は、目視状態で確認され、かつ内部応力に影響を及ぼさないように、例えば表面粗さ１００μmを超える粗大凹凸面にならないよう配慮することが望ましい。
【００５５】
また、曲率半径の測定数は、鋼線が同一条件で連続的に製造され、かつ、バラツキがないものであるならば任意に採取した何れか１点の結果を用い得る。ただし、通常は何らかの微視的バラツキを内存するため、より好ましくはその線材の両端末から各々採取した測定結果の平均値が用いられる。
【００５６】
さらに、本発明の引き抜き加工後のステンレス鋼線は、０．２％の弾性歪領域内での応力である０．２％耐力（σ0.2）が１２００〜１８００ＭＰａの高弾性特性でありながら、絞り値（Ｒ0）が５５〜７５％という延性及び靭性をも具える。これにより、本実施形態のステンレス鋼線は、使用に伴う疲労及び破断を防いで長寿命化をもたらすとともに、その成形加工における加工性の向上を図ることができる。
【００５７】
前記０．２％耐力（σ0.2）が１２００ＭＰａ未満のステンレス鋼線では、その成形品が例えばバネやロープのように強度の繰り返し高弾性の疲労を受ける用途には適さず、逆に１８００ＭＰａを超えるものでは、基地マトリックスの剛性が大きくなって、結果的に長寿命化は期待できない。このような観点より、前記ステンレス鋼線の０．２％耐力（σ0.2）は、より好ましくは１４００〜１７００ＭＰａとする。なお、０．２％耐力は、ＪＩＳ−Ｚ２２４１「金属材料引張試験方法」他に示される例えばオフセット法による引張試験から求められる。
【００５８】
またより好ましくは、前記内部応力（σi）と、０．２％耐力（σ0.2）の平方根との比（σi／√σ0.2）が５以下であることが望ましい。上記比が5を超えるものでは、前記脆性欠陥の発生機会を高めたり、その拡幅など欠陥増大をもたらしやすくなるが、この特性を必要以上に抑制するには高度の加工技術や成分調整が必要となって、製造歩留まりやコストアップの一因となる。こうした調整は、例えばばね用のように、複雑な品質特性とかつばらつきを抑制するハイレベルの用途において有効であり、より好ましくは、前記比は０．５〜４．５、更に好ましくは０．８〜４．０とする。
【００５９】
また前記絞り特性（Ｒ0）は、上記ＪＩＳ規格に記載されるように、鋼線を引張破断した破断部を突き合わせたときの最小断面積（Ａ１）と、試験前の原線の断面積（Ａ０）とを用いて、下式（３）により算出される。
Ｒ0（％）＝｛１−（Ａ１／Ａ０）｝×１００  …（３）
【００６０】
前記絞り特性（Ｒ0）が５５％未満のステンレス鋼線では、十分な延性及び靭性を具えず、かつ、マトリックス自体の剛性が大きいため、成形加工時のスプリングバックや成形性に困難を伴い、コストアップの要因となる。他方、前記ステンレス鋼線の絞り特性（Ｒ0）が７５％を超えて高められることは、本発明が対象とする前記組成及び０．２％耐力との関係から現実的ではない。なお、本発明ではステンレス鋼の前記組成として延性及び靭性を高め得るＣｕの添加によって、絞り特性の増加を図りやすい。よって、絞り特性（Ｒ0）は、より好ましくは５８％以上、更に好ましくは６３〜７０％とする。
【００６１】
また、発明者らの種々の実験の結果、前記ステンレス鋼線の最終的な冷間引抜き加工において、その伸線加工率（伸線減面率）をＣｕの含有量との関係で規制することが望ましいことも確認された。即ち、Ｃｕの含有量（質量％）と伸線加工率（％）との間には、内部応力の軽減作用について一定の相関があることが判明した。具体的には、上記２つのパラメータを次式（４）の関係を満足させることにより、鋼材を、そのＣｕ含有量に応じた最適な減面率での伸線加工を行うことができ、伸線加工性及び適正な強度特性とともに、鋼線の内部応力をより確実に軽減することができる。
４０≦最終冷間伸線加工率（％）／２√（Ｃｕの含有量）（質量％）≦８５  …（４）
【００６２】
また、本発明のステンレス鋼線の優れた耐水素脆性は、高圧水素環境下においても、絞り値の変化率を小さく抑えることができる。具体的には、３０ＭＰａの高圧水素環境下で温度２００℃×２５０時間水素チャージしたステンレス鋼線の絞り値（Ｒ1）と、水素チャージ前のステンレス鋼線の絞り値（Ｒ0）との下式（５）で表される絞り変化率は、１０％以下、より好ましくは５％以下に抑えられる。
絞り変化率（％）＝｛１−（Ｒ1／Ｒ0）｝×１００  …（５）
【００６３】
従って、高圧水素環境下においても絞り変化率の小さい本実施形態のステンレス鋼線は、所定形状に曲げ加工乃至撚り加工等の塑性加工が施されて例えば前記ばねやロープ、ピン、シャフトなどの種々成形品にする場合において、使用上実質的に影響ない程度で安定した耐水素脆性をもたらすことができ、長寿命の製品が提供できる。
【００６４】
また、ステンレス鋼における水素脆性は、しばしばその内部に存在する炭・窒化物の近傍に水素がトラップして脆性破壊する危険性がある。従って、ステンレス鋼線は、こうした炭・窒化物の微小異物が内存しない清浄度に優れたものが好ましい。よって、炭・窒化物の合計分量は０．１０質量％以下、より好ましくは０．０５質量％以下とする。
【００６５】
前記炭・窒化物とは、鋼材中に含有する炭化物及び窒化物の総称であって、通常、これらは微細粒子状に分布し分散強化によって強度特性を向上するメリットがあるものの、本発明のように水素脆性の面では極力抑制するのが好ましい。また、炭・窒化物は、基地マトリックスに比して溶解し難い。この性質を利用し、ステンレス鋼線を化学的に溶解した溶液をろ過処理して、その残渣量を計量することで炭・窒化物の分量を測定できる。
【００６６】
以上説明したように、本発明による硬質ステンレス鋼線は、前記０．２％耐力が１２００〜１８００ＭＰａ、かつ絞り値（Ｒ0）が５５〜７５％の高強度かつ、適度の延・靭性を有し、また内部応力（σｉ）を０±４００ＭＰａ以下であることから、耐水素脆性を顕著に向上しうる。
【実施例１】
【００６７】
以下、実施例によって本発明を更に具体的に説明するが、本発明は、これらの実施例に限定して解釈されるものではない。
【００６８】
表１は、本発明の実施例として用いたオーステナイト系ステンレス鋼線の組成の一例であって、ＥＳＲ溶解によって予め鋼中の非金属介在物を抑制しながら熱間圧延を行い、得られた線径６．０mmの各ロッド線材が準備された。そして、これら線材に、各々冷間伸線加工と温度１０５０℃での固溶化熱処理を行って、線径２．８mmの断面円形に細径化された軟質素材を製造した。
【００６９】
試料Ａ１〜Ａ８は本発明に係る実施材として、基本組成であるＳｉ、Ｍｎ、Ｎｉ、ＣｒとともにＭｏ、Ｎを種々変化させたステンレス鋼に対し、特徴元素であるＣｕの含有量を次の３ランク（０．２〜０．４％、〜０．６％、〜０．９％）に分けてその特性を評価した。
【００７０】
また試料Ｂ１〜Ｂ４は、比較のために用いた比較材で、Ｂ１はＳＵＳ３１６、Ｂ２はＡＩＳＩ２０５、Ｂ３はＳＵＳ３０４系のステンレス鋼であり、更にＢ４は前記先行文献１が示すようにＣｕをほとんど含有しない従来型のステンレス鋼線である。
【００７１】
【表１】
0005412202.tif 000002
【００７２】
そして、これら各軟質素材に、潤滑剤として、平均厚さ３μmのＣｕメッキを被覆し、これをストレート型冷間伸線機にセットして、加工率８１％で１．２mmに細径化した硬質ステンレス鋼線を得た。この加工率は、前記関係式Ｂで示した最終伸線加工率と２√Ｃｕとの関係が、実施例材では４２〜７９の範囲内で支障なく伸線加工することができ、その特性結果も表2に示すように良好な硬質細線であったが、比較材では８６〜１３５と大きいことから、応力特性が本願発明の範囲外であるものが見られた。
【００７３】
【表２】
0005412202.tif 000003
【００７４】
表２において、引張特性及び絞り特性はＪＩＳ−Ｚ２２４１によるオフセット法により測定した。また内部応力については、各鋼線試料の一端側から測定試料を採取し、これをワイヤーカット放電加工機にセットして、図2（ｂ）のようにその断面の片側半分を長さ５０mmに亘って除却した半円形のものを用い、その除却長さ当たりにおける先端部の変位量から曲率半径を求め、更に上記計算式（２）に代入して算出したものである。
【００７５】
いずれの実施材においても、１４００〜１６００ＭＰａの０．２％耐力と、５８〜６９％の絞り値とを有し、高強度特性を具えることが認められた。また、加工誘起マルテンサイト量もＳＵＳ３１６より少ない非磁性を示し、Ｃｕを添加しない比較材Ｂ４との比較では、絞りが若干上昇して高靭性であることが確認できた。
【００７６】
また、本発明に係る実施材はＣｕの添加によって内部応力が何れも少なく、特にＡ７、Ａ８のように、前記Ａ値が４．５乃至６．０では、顕著な内部応力の低下が見られた。
【００７７】
また、本発明に係る各実施例の内部応力σiは、√（σ0.2）の０．８〜４．５倍程度で、同比較材より大幅に低減しており、好ましいものであった。
【００７８】
次に、これらの試料の中からＡ１、Ａ３及びＡ８と、比較材であるＣｕを実質的に含有しないＢ４の鋼線とをオートクレーブ内に収納し、内部に３０ＭＰａの高圧水素を注入し、温度２００℃×時間２５０時間にわたって水素チャージした後、これを取出して引張試験にセットし、その引張破断した部分の絞り値と、拡大した顕微鏡による破面観察の結果から、耐水素脆性の適否を確認した。
【００７９】
その結果の一例を表3と、図3及び図4に示す。図３は、上記の水素チャージ前後の絞り特性の変化である。実施例のステンレス鋼線は、いずれも６０％以上の絞り特性を有し、水素チャージ後の絞りの減少率が５％以下と小さく優れていることが分かる。また、図４には、試料Ａ１の引張試験後の破断面の電子顕微鏡写真を示す。図４から明らかなように、実施例のステンレス鋼線には、脆性破壊面は確認されなかった。（他の実施例についても、同様であった）なお、表３において、実施例材については、水素チャージ後、引張強さが若干増加している結果となった。これは、水素チャージ時の熱が影響し、強度が増したものと考えられる。
【００８０】
【表３】
0005412202.tif 000004
【００８１】
一方、比較材Ｂ４については、いずれも水素チャージによる絞りの減少率が３０％を超えており、大きいことが認められる。これは、鋼線内部にて水素脆化が発生したためと推測される。また比較材Ｂ４では、前記比較材Ｂ１〜Ｂ３に比して絞りの減少率はやや少ないものの、内部応力に関連して実施材までの特性には至らなかった。すなわち、その他の比較材（Ｂ１〜Ｂ３）では、何れも比較材Ｂ４を越えるものではなく、本願実施例材とは更にその差が拡大するものであった。
【００８２】
これら結果から、本願ステンレス鋼線は水素チャージに伴う絞り特性の低下が少なく、水素脆化において内部応力を４００ＭＰａ以下にすることの有効性が確認された。また実施例材については、実際の水素環境下で使用する場合にも、実用面からほぼ良好な特性と認められた。
【実施例２】
【００８３】
次に、コイルバネ用への応用を前提として、次の試験を行った。
この試験では、前記試料Ａ１、Ａ３及びＡ８の組成の鋼材を最終伸線加工率８５％で０．７mmに伸線加工した。潤滑皮膜には、厚さ０．９μmのＮｉメッキが用いられた。また、伸線加工では、各ダイスのアプローチ角度が１０゜以下（この例では９°）程度の低角度ダイスを用いるとともに、その最終ダイスを通過した後、千鳥状に配置した矯正ロールを通過させることで、更に内部応力の発生を抑えた。そして、前記と同様な方法で測定した結果、各鋼線の内部応力は、＋２０〜＋４０ＭＰａであった。これは、前記実施例１に比してさらに低減されていることが確認できた。従って、このような内部応力の緩和手段の併用が好ましい結果をもたらすことが確認できた。
【００８４】
次に、これらの線材を、コイル中心径４mm、ばね自由長１５mm、巻き数７の圧縮コイルばねにコイリング加工し、Ｎｉメッキ層を完全に溶解除却した後、更に温度４８０℃×４０min．の低温熱処理を行い試験用のばね試料を得た。
【００８５】
上記ばね試料は、各々、予め６００ＭＰａの応力が負荷された状態で水素雰囲気の圧力容器内にセットされ、内圧を順次増しながら最終的に３０ＭＰａの高圧状態に高め、これを温度２００℃に加熱して２５０時間の条件で水素チャージした後、容器内から取り出し、大気中でエミック（株）製の振動型ばね疲労試験機にセットして、周波数１Ｈｚの試験条件で疲労破断までの寿命回数から疲労限の変化を求めたもので、平均負荷応力は６００ＭＰａで行った。
【００８６】
疲労試験の結果は、表4及び図５に示す通りである。水素チャージ前の疲労限はいずれも３２０〜３４０ＭＰａ程度で大差は見られないものであったが、本願発明に係わる実施例材の疲労限の減少率はせいぜい１０％（２．９〜１０．２％）に留まり良好であったが、Ｃｕを実質的に含有しない比較材Ｂ４は、２１．２％と大幅に低下していることから、本発明のステンレス鋼線は、耐水素脆性用の高強度ばね用として使用に適することが確認された。なお、実施例材Ａ８では、疲労限の低下率が１０．２％とやや大きい結果であったが、その理由は、Ｃｕの添加によって前記積層欠陥エネルギーが増加したこと、また繰り返し疲労による為と考えられる。
【００８７】
【表４】
0005412202.tif 000005
【実施例３】
【００８８】
他の成形品として、マイクロシャフト用ピンを対象に、その他実施例材について次の試験を行った。表１の試料Ａ４，Ａ７及びＢ４の組成を有する鋼材を、各々最終加工率９２％で線径０．９mmに加工した。この伸線加工においても、前記実施例２と同様、低角度ダイスが使用されかつダイス通過後に矯正ロール加工が付加された。これにより、実施例の内部応力は＋６０〜＋８０ＭＰａ程度まで抑制され、０．２％耐力は１４５０〜１８００ＭＰａ、絞り値５８〜６８％を各々有するものであった。
【００８９】
これらＡ４，Ａ７の硬質線は、いずれも前記Ｃｕの含有量が０．５〜０．７８％と高く、かつＡ４では更にＴｉを添加したもので、若干の耐力低下は見られたものの、絞り値は逆に増加しかつ内部応力も比較的低減することができた。これらの機械的特性によって、実施例のステンレス鋼線は、スプリングバックが少なく比較的容易に直線状に成形することができた。
【００９０】
また、各線材を、前記実施例２と同様の条件で低温熱処理してピン製品を得、これについて再度その内部応力の変化状況が測定された。その結果、Ｂ４の試料では、なお１２０ＭＰａ程度の内部応力が見られたものの、本発明によるＣｕ添加したＡ４，Ａ７のステンレス鋼線では、内部応力がほほゼロ近くにまで解消していることが確認できた。また、この試料の水素チャージによる絞り特性の低下率を前記実施例1の試験と同様に調査したが、何れの実施例材も絞り低下率が５％以下であった。
【産業上の利用可能性】
【００９１】
本発明に係る高強度ステンレス鋼線及びこれを用いた成形品によれば、前記Ｃｕの添加によって、更に鋼線自体の延性（捻性）及び耐食性向上をもたらし、過酷な水素使用条件下において長寿命化を図ることができる。また、本硬質ステンレス鋼線によれば、０．２％耐力が１２００〜１８００ＭＰａの高強度でありながらも加工性に優れ、水素脆性の発生を抑え得る効果をもたらす。よって、本発明に係るステンレス鋼線を所定形状に塑性変形することで、寿命特性の優れた例えばシャフト、ピン、ばね、ロープ等、化学設備や燃料設備、機械設備等に組み込まれ、強度及び剛性を必要とする種々の形態のステンレス鋼成形品として活用し得る。
【図１】
0005412202.tif 000006
【図２】
0005412202.tif 000007
【図３】
0005412202.tif 000008
【図５】
0005412202.tif 000009
【図４】
0005412202.tif 000010